(57)【特許請求の範囲】
【請求項１】
基材、前記基材上に配置されている酸化触媒層、及び前記酸化触媒層上に配置されている吸着層を有し、
前記酸化触媒層が、担体粒子、前記担体粒子に担持されている貴金属、及び炭化水素吸着材粒子を有し、かつ前記酸化触媒層における貴金属の担持密度が、前記吸着層における貴金属の担持密度の２．０倍以上であり、
前記吸着層が、担体粒子、前記担体粒子に担持されている貴金属、及び炭化水素吸着材粒子を有し、かつ前記吸着層における炭化水素吸着材粒子の含有率が、前記酸化触媒層における炭化水素吸着材粒子の含有率の１．５倍以上であり、かつ
前記吸着層の厚さが、３０μｍ〜１００μｍである、
ディーゼルエンジン用排ガス浄化触媒。
【請求項２】
前記酸化触媒層及び前記吸着層の合計の厚さが、２５０μｍ以下である、請求項１に記載の排ガス浄化触媒。
【請求項３】
前記基材が、ハニカム基材である、請求項１又は２に記載の排ガス浄化触媒。
【請求項４】
前記担体粒子が、アルミナ（Ａｌ２Ｏ３）、セリア（ＣｅＯ２）、ジルコニア（ＺｒＯ２）、シリカ（ＳｉＯ２）、チタニア（ＴｉＯ２）及びそれらの固溶体、並びにそれらの組合せからなる群より選択される金属酸化物の粒子である、請求項１〜３のいずれか一項に記載の排ガス浄化触媒。
【請求項５】
前記炭化水素吸着材粒子が、ゼオライト粒子である、請求項１〜４のいずれか一項に記載の排ガス浄化触媒。
【請求項６】
前記貴金属が、ルテニウム（Ｒｕ）、ロジウム（Ｒｈ）、パラジウム（Ｐｄ）、オスミウム（Ｏｓ）、イリジウム（Ｉｒ）、白金（Ｐｔ）、及び銀（Ａｇ）、並びにそれらの組合せからなる群より選択される、請求項１〜５のいずれか一項に記載の排ガス浄化触媒。
【発明の詳細な説明】
【技術分野】
【０００１】
本発明は、ディーゼルエンジン用排ガス浄化触媒に関する。
【背景技術】
【０００２】
近年、大気中に排出される排ガスの浄化は環境上の重要課題であり、大気汚染防止の観点から規制が強化されている。自動車用エンジン等の内燃機関からの排ガスを浄化するために、排ガス浄化触媒が用いられている。
【０００３】
例えば、自動車用エンジンから排出される排ガスは、排ガス浄化触媒により浄化した後で大気中に放出されている。しかしながら、エンジン始動時は、排ガス浄化触媒が低温であるため、排ガス浄化触媒の活性が低く、排ガスが十分に浄化されないことがある。
【０００４】
このため、エンジン始動時の排ガス浄化触媒の活性が低いときにも排ガスの浄化を行うための種々の検討がなされている。
【０００５】
例えば、特許文献１には、流速の速い排ガスの通過する中心部分付近には白金とロジウムとを組み合わせた触媒成分を担持し、比較的流速の遅い排ガスの通過する周辺部分にはパラジウムとロジウムとを組み合わせた触媒成分を担持した排ガス浄化触媒が記載されている。
【０００６】
また、特許文献２及び３では、基材上に、ゼオライトを含む炭化水素吸着材層を形成し、この炭化水素吸着材層上に、白金等の貴金属及びアルミナ等の担体粉末を含む触媒成分層を積層して、多層構造を有する排ガス浄化触媒を得ている。
【０００７】
さらに、特許文献４では、上層と下層とを備えた排ガス浄化触媒が記載されている。ここでは、上層は、ロジウムを含む第１耐熱性複合酸化物と、ランタンを含まないアルミナとを含有する。また、下層は、白金及び／又はパラジウムを含む第２耐熱性複合酸化物と、ランタンを含むアルミナとを含有し、かつロジウムを含有しない。
【先行技術文献】
【特許文献】
【０００８】
【特許文献１】実公昭６１−４３５３６号公報
【特許文献２】特開２００４−６６０１３号公報
【特許文献３】特開２００７−１６０１８８号公報
【特許文献４】特開２０１０−６９３８０号公報
【発明の概要】
【発明が解決しようとする課題】
【０００９】
上記のように様々な触媒構成が提案されているものの、エンジン始動時等の低温条件下においては、内燃機関からの排ガス、特にディーゼルエンジンからの排ガスに対する一酸化炭素（ＣＯ）の浄化性能は必ずしも充分なものではなかった。
【００１０】
したがって、本発明では、エンジン始動時等の低温条件下においても、排ガスに対する一酸化炭素浄化性能を向上し得る排ガス浄化触媒を提供する。
【課題を解決するための手段】
【００１１】
本件発明者らは、エンジン始動時等の低温条件下における一酸化炭素浄化性能の低下が、触媒の暖機不足によって起こっているだけでなく、エンジンの暖機不足によって未燃焼の炭化水素成分が比較的多量に排出され、この炭化水素成分が触媒に付着して触媒の活性を低下させることによっても起こっていることを見出して、下記の本発明の排ガス浄化触媒に想到した。
【００１２】
本発明の排ガス浄化触媒は、基材、基材上に配置されている酸化触媒層、及び酸化触媒層上に配置されている吸着層を有し、酸化触媒層が、担体粒子、及び担体粒子に担持されている貴金属を有し、かつ酸化触媒層における貴金属の担持密度が、吸着層における貴金属の担持密度よりも大きく、かつ吸着層が、炭化水素吸着材粒子を有し、かつ吸着層における炭化水素吸着材粒子の含有率が、酸化触媒層における炭化水素吸着材粒子の含有率よりも大きい。
【発明の効果】
【００１３】
本発明の排ガス浄化触媒によれば、低温条件下等においても、高い一酸化炭素浄化性能を提供することができる。
【図面の簡単な説明】
【００１４】
【図１】図１は、本発明の排ガス浄化触媒の作用を模式的に示す図である。
【図２】図２は、従来の排ガス浄化触媒の作用を模式的に示す図である。
【図３】図３は、実施例の触媒の排ガス浄化性能を評価するために用いたＮＥＤＣ（Ｎｅｗ  Ｅｕｒｏｐｅａｎ  Ｄｒｉｖｉｎｇ  Ｃｙｃｌｅ）モードの概略を示す図である。
【図４】図４は、実施例Ａの評価結果を示す図である。
【図５】図５は、実施例Ｂの評価結果（Ｃ１０Ｈ２２）を示す図である。
【図６】図６は、実施例Ｂの評価結果（Ｃ３Ｈ６）を示す図である。
【図７】図７は、実施例Ｃの評価結果を示す図である。
【発明を実施するための形態】
【００１５】
本発明のディーゼルエンジン用排ガス浄化触媒は、基材、基材上に配置されている酸化触媒層、酸化触媒層上に配置されている吸着層を有し、酸化触媒層が、担体粒子、担体粒子に担持されている貴金属、及び炭化水素吸着材粒子を有し、かつ吸着層が、担体粒子、前記担体粒子に担持されている貴金属、及び炭化水素吸着材粒子を有する。
【００１６】
ここで、本発明に関して、酸化触媒層は、貴金属の担持密度（すなわち、層における貴金属の量（ｇ）／層を構成する全ての粒子の合計量（ｇ）の比）が、吸着層における貴金属の担持密度の２．０倍以上、３．０倍以上、又は５．０倍以上である層を意味する。また、本発明に関して、吸着層は、炭化水素吸着材粒子の含有率（すなわち、層における炭化水素吸着材粒子の量（ｇ）／層を構成する全ての粒子の合計量（ｇ）の比）が、酸化触媒層における炭化水素吸着材粒子の含有率の１．５倍、２．０倍以上、３．０倍以上、又は５．０倍以上である層を意味する。
【００１７】
具体的には、本発明の排ガス浄化触媒は、図１に示すような構成を有することができる。すなわち、本発明の排ガス浄化触媒は、基材（１０）、基材上に配置されている酸化触媒層（２０）、及び酸化触媒層上に配置されている吸着層（３０）を有することができる。本発明の排ガス浄化触媒は、このような構成を有することによって、エンジンの暖機不足によって比較的多量の炭化水素成分が排ガスに含有される場合であっても、この炭化水素成分が酸化触媒層の貴金属に付着することを抑制し、それによって貴金属の触媒活性の低下を抑制できる。
【００１８】
すなわち、図１で模式的に示す態様では、エンジン始動時のように、エンジンの暖機が不充分で比較的多量の炭化水素が排ガスに含有されており、かつ触媒の暖機が不充分で触媒活性が低い場合、図１（ａ）で示すように、排ガス中に含有される炭化水素成分（ＨＣ）は、吸着材層（３０）で吸着されて保持されることにより、酸化触媒層（２０）には達し難い。一方で、一酸化炭素（ＣＯ）は、炭化水素成分に比べて吸着材層で吸着される傾向が小さいので、吸着材層（３０）を通って酸化触媒層（２０）に達し、酸化されて、二酸化炭素（ＣＯ２）となって排出される。
【００１９】
ここで、本発明の排ガス浄化触媒では、炭化水素成分（ＨＣ）が吸着材層（３０）に吸着されるので、酸化触媒層（２０）に達する炭化水素成分（ＨＣ）の量が比較的少なく、したがって炭化水素成分（ＨＣ）が酸化触媒層（２０）の貴金属に付着して貴金属の触媒活性を低下させる傾向を抑制できる。
【００２０】
その後、触媒の暖機が充分に行われると、図１（ｂ）で示すように、吸着材層（３０）に吸着されていた炭化水素成分（ＨＣ）が脱離し、下側又は下流側の酸化触媒層（２０）で酸化され、水（Ｈ２Ｏ）及び二酸化炭素（ＣＯ２）となって排出される。
【００２１】
このような本発明の排ガス浄化触媒は、炭化水素燃料として比較的大きい炭化水素を用いるディーゼルエンジンからの排ガスを浄化するために特に好ましい。これは、ガソリンエンジンで用いられるガソリンは、炭素数４〜１０程度の炭化水素からなっているのに対して、ディーゼルエンジンで用いられる軽油は、炭素数１５〜１７程度の炭化水素からなっているので、未燃焼の軽油成分が触媒に付着したときには、触媒の不活性化の程度が大きいことによる。本発明の排ガス浄化触媒によれば、吸着層によって、軽油が酸化触媒層の貴金属に付着することを抑制できる。
【００２２】
なお、炭化水素吸着材層を用いる従来の排ガス浄化触媒では、基材上に炭化水素吸着材層を配置し、そしてその上に酸化触媒層を配置している。すなわち、炭化水素吸着材層を用いる従来の排ガス浄化触媒では、図２に示すように、基材（１０）、基材上に配置されている吸着層（３０）、及び吸着層上に配置されている酸化触媒層（２０）を有する。
【００２３】
このような従来の排ガス浄化触媒では、触媒の暖機が不充分で触媒活性が低い場合、図２（ａ）で示すように、排ガス中に含有される炭化水素成分（ＨＣ）は、吸着材層（３０）で吸着されて保持され、そして触媒の暖機が充分に行われたときに、図２（ｂ）で示すように、吸着材層（３０）に吸着されていた炭化水素成分（ＨＣ）が脱離し、吸着材層の上側酸化触媒層（２０）で酸化されて、水（Ｈ２Ｏ）及び二酸化炭素（ＣＯ２）として排出される。
【００２４】
したがって、このような従来の排ガス浄化触媒では、触媒の暖機が不充分なときに炭化水素成分を保持し、その後、触媒の暖機が充分に行われたときに炭化水素成分を脱離させて、浄化するという目的に関して好ましい。しかしながら、このような従来の排ガス浄化触媒では、触媒の暖機が不充分なときに炭化水素成分が酸化触媒層を通過することによって、炭化水素成分の一部が酸化触媒層にある貴金属に付着し、貴金属の触媒活性を低下させるという問題があった。
【００２５】
これに対して、本発明では、上記のように、低温時に炭化水素成分の一部が酸化触媒層にある貴金属に付着して貴金属の触媒活性を低下させるという問題を見出して、低温時の一酸化炭素の浄化に関して好ましい排ガス浄化触媒を提供するものである。
【００２６】
（層厚さ）
本発明の排ガス浄化触媒では、吸着層の厚さは、３０μｍ以上、又は４０μｍ以上であって、１００μｍ以下、７０μｍ以下、又は６０μｍ以下である。
【００２７】
吸着層の厚さが薄すぎる場合、エンジン始動時のように、エンジンの暖機が不充分で比較的多量の炭化水素が排ガスに含有されており、かつ触媒の暖機が不充分で触媒活性が低いときに、炭化水素成分が吸着層を通り抜けて酸化触媒層に達し、酸化触媒層の貴金属に付着して触媒活性を低下させることがある。また、吸着層の厚さが厚すぎる場合、浄化すべき一酸化炭素等の排ガス成分が、拡散によっては充分に酸化触媒層に達しないことがある。
【００２８】
本発明の排ガス浄化触媒では、酸化触媒層及び吸着層の合計の厚さが、１００μｍ以上、１５０μｍ以上、又は２００μｍ以上であって、３００μｍ以下、又は２５０μｍ以下であってよい。
【００２９】
酸化触媒層及び吸着層の合計厚さが薄すぎる場合、排ガス浄化触媒における触媒量が不足し、それによって充分な排ガスの浄化が達成できないことがある。また、酸化触媒層及び吸着層の合計厚さが厚すぎる場合、酸化触媒層の基材側まで排ガスが達せずに、酸化触媒層の基材側に担持された貴金属を効率的に利用できないことがある。
【００３０】
なお、本発明に関して、層厚さは、基材を流入側端面及び流出側端面からそれぞれ３５ｍｍの位置で切断し、それぞれの端面側の任意の４つのセルについて、角部分及び辺部分の層厚さを測定し（計１６箇所）、測定された値の平均値として得られる値である。
【００３１】
（基材）
本発明の排ガス浄化触媒では、基材として、排ガス浄化の用途に適した任意の基材を用いることができる。このような基材としては、ハニカム基材、例えば特にストレートフロー型のハニカム基材、又はウォールフロー型のハニカム基材（すなわちフィルター型のハニカム基材）を用いることができる。またこのような基材は、コージェライトのようなセラミック材料で作られているセラミック基材であっても、又はステンレス鋼のような金属材料で作られているメタル基材であってもよい。
【００３２】
（酸化触媒層及び吸着層）
本発明の排ガス浄化触媒では、吸着層が炭化水素吸着材粒子を含有しているだけでなく、酸化触媒層も、炭化水素吸着材粒子を更に有していてもよい。この場合には、吸着層を比較的薄くしたときにも、吸着層を通り抜けた炭化水素、特に比較的小さい炭化水素粒子を、酸化触媒層の炭化水素吸着材粒子で吸着することによって、酸化触媒層の貴金属の触媒活性を維持することができる。
【００３３】
また、本発明の排ガス浄化触媒では、酸化触媒層だけでなく、吸着層も、担体粒子、及び担体粒子に担持されている貴金属を更に有していてもよい。この場合には、吸着層の貴金属によっても排ガスの浄化を部分的に行うことができる。
【００３４】
（担体粒子）
本発明の排ガス浄化触媒では、貴金属を担持するための担体粒子として任意の担体粒子を用いることができ、例えば担体粒子としては、アルミナ（Ａｌ２Ｏ３）、セリア（ＣｅＯ２）、ジルコニア（ＺｒＯ２）、シリカ（ＳｉＯ２）、チタニア（ＴｉＯ２）及びそれらの固溶体（例えばセリア−ジルコニア（ＣｅＯ２−ＺｒＯ２）複合酸化物）、並びにそれらの組合せからなる群より選択される金属酸化物の粒子を用いることができる。
【００３５】
また、担体粒子として用いられる金属酸化物の粒子は、タングステン（Ｗ）、プラセオジム（Ｐｒ）、ランタン（Ｌａ）、イットリウム（Ｙ）、ネオジム（Ｎｄ）、マグネシウム（Ｍｇ）、鉄（Ｆｅ）からなる群より選択される添加元素の酸化物を更に含有していてもよい。ここで、このような添加元素の酸化物は、例えば金属元素全体に対して、５０ｍｏｌ％以下、４０ｍｏｌ％以下、３０ｍｏｌ％以下、２０ｍｏｌ％以下、又は１０ｍｏｌ％以下の量で、担体粒子として用いられる金属酸化物の粒子に含有されていてもよい。
【００３６】
（炭化水素吸着材粒子）
本発明に関して、炭化水素吸着材粒子は、多孔質構造を有する材料の粒子であって、その多孔質構造内に炭化水素を吸着する材料の粒子を意味する。
【００３７】
ここで、このような炭化水素吸着材粒子としては、ゼオライト粒子、例えばＡ型ゼオライト、フェリライト型ゼオライト、ＺＳＭ−５型ゼオライト、モルデナイト型ゼオライト、β型ゼオライト、Ｘ型ゼオライト、及びＹ型ゼオライト、並びにそれらの組合せからなる群より選択されるゼオライト粒子を挙げることができる。
【００３８】
（貴金属）
本発明の排ガス浄化触媒で用いることができる貴金属としては、排ガスの浄化に関して好ましい任意の貴金属を用いることができる。このような貴金属としては、ルテニウム（Ｒｕ）、ロジウム（Ｒｈ）、パラジウム（Ｐｄ）、オスミウム（Ｏｓ）、イリジウム（Ｉｒ）、白金（Ｐｔ）、及び銀（Ａｇ）、並びにそれらの組合せ、特に白金及び／又はパラジウムからなる群より選択される貴金属を用いることができる。
【００３９】
また、貴金属の総担持量は例えば、０．１ｇ／基材−Ｌ以上、０．３ｇ／基材−Ｌ以上、０．５ｇ／基材−Ｌ以上であって、４．０ｇ／基材−Ｌ以下、３．０ｇ／基材−Ｌ以下、又は２．０ｇ／基材−Ｌ以下にすることができる。
【実施例】
【００４０】
以下に、実施例に基づいて本発明を説明するが、本発明は以下の実施例に限定されるものではない。
【００４１】
《実施例Ａ》
実施例Ａでは、吸着層の厚さによる排ガス浄化性能への影響を調べた。
【００４２】
この実施例では、下記の表１に示すようにして、触媒Ａ１〜Ａ４（参考）を作成した。
【００４３】
【表１】
0005310767.tif 000002
【００４４】
すなわち、この実施例では、基材として容量１．１リットル（Ｌ）のコージェライト製ハニカム基材を用い、この基材上に、貴金属担持アルミナ担体粉末からなる酸化触媒層（下層）、並びにゼオライト及びアルミナ担体粉末からなる吸着層（上層）を、この順序で積層して、触媒Ａ１〜Ａ４（参考）を作成した。すなわち、触媒Ａ１〜Ａ４（参考）では、酸化物層が一定であるが、吸着層の厚さが触媒Ａ１（参考）からＡ４（参考）の順に大きくなっていた。
【００４５】
（触媒Ａ１〜Ａ４（参考）の酸化触媒層の形成）
酸化触媒層は下記のようにして得た。すなわち、アルミナ粉末に水を加えてアルミナスラリーとし、アルミナ粉末６８ｇ当たりの白金担持量が１．７３ｇ及びパラジウム担持量が０．８７ｇになるように調整した貴金属溶液を、このアルミナスラリーに加え、２時間にわたって撹拌し、その後、１３０℃で乾燥し、５００℃で１時間乾燥して、貴金属担持アルミナ粉末を得た。
【００４６】
その後、この貴金属担持アルミナ粉末７０．６ｇ当たり、焼成後に１２ｇのアルミナを生成する量の硝酸アルミニウムを含有する硝酸アルミニウム溶液の割合で、これらを混合して、貴金属担持アルミナスラリーを得た。
【００４７】
貴金属担持アルミナスラリーをコージェライト製基材にコートし、乾燥し、５００℃で１時間にわたって焼成して、基材上に酸化触媒層を形成した。ここで、基材に対する酸化触媒層のコート量は、触媒Ａ１〜Ａ４（参考）において、基材１リットル当たり８０ｇになるようにした。
【００４８】
（触媒Ａ１〜Ａ４（参考）の吸着層の形成）
吸着層は下記のようにして得た。すなわち、β型ゼオライト粉末３５．３ｇ当たり、焼成後に１４．７ｇのアルミナを生成する量の硝酸アルミニウムを含有する硝酸アルミニウム溶液の割合で、これらを混合して、ゼオライトスラリーを得た。このゼオライトスラリーを、酸化触媒層を有するコージェライト製基材にコートし、乾燥し、５００℃で１時間にわたって焼成して、吸着層を形成した。ここで、基材に対する吸着層のコート量は、触媒Ａ１〜Ａ４（参考）においてそれぞれ、基材１リットル当たり５０ｇ、８５ｇ、１２０ｇ、及び１５０ｇになるようにした。
【００４９】
（耐久）
得られた触媒Ａ１〜Ａ４（参考）について、電気炉を用いて、空気中において、６５０℃で５０時間にわたって加熱し、そしてその後で６６０℃で１０時間にわたって加熱することによって、簡易耐久を行った。また、評価のための前処理として、パティキュレート・マター（ＰＭ）の燃焼による再生を模擬した制御を行うことによって、触媒床温を６００℃にした。
【００５０】
（評価）
耐久を行った触媒Ａ１〜Ａ４（参考）について、２．２リットルのディーゼルエンジンからの排ガスを用いて、排ガス浄化性能を評価した。ここでは、このディーゼルエンジンを用いて、ＮＥＤＣ（Ｎｅｗ  Ｅｕｒｏｐｅａｎ  Ｄｒｉｖｉｎｇ  Ｃｙｃｌｅ）モード（図３参照）を再現した。なお、このディーゼルエンジンでの二酸化炭素（ＣＯ２）排出量は、９０ｇ／ｋｍ相当であった。
【００５１】
触媒Ａ１〜Ａ４（参考）についての評価結果を図４に示す。
【００５２】
図４からは、吸着層厚さが約２０μｍ（触媒Ａ１（参考））から厚くなるに従って、一酸化炭素浄化性能が改良され、吸着層厚さ約４０μｍ以上で良好な一酸化炭素浄化性能が得られていることが理解される。これは、この実施例で用いた条件では、ディーゼルエンジンから出る大きい炭化水素が酸化触媒層に達するのを防ぐためには、約４０μｍ以上の吸着層厚さが好ましいことを意味している。
【００５３】
また、図４からは、吸着層厚さが約１００μｍ（触媒Ａ４（参考））を超えて厚くなると、かえって一酸化炭素浄化性能が低下していることが理解される。これは、約１００μｍ以上の吸着層厚さを用いた場合には、浄化されるべき一酸化炭素が酸化触媒層まで充分に拡散しないことを意味している。
【００５４】
《実施例Ｂ》
実施例Ｂでは、炭化水素の大きさによる吸着層への吸着の影響を評価した。
【００５５】
この実施例では、下記の表２に示すようにして、触媒Ｂ１（参考）及びＢ２（本発明）を作成した。
【００５６】
【表２】
0005310767.tif 000003
【００５７】
すなわち、この実施例では、基材として容量３５ミリリットル（ｍＬ）のコージェライト製ハニカム基材を用い、この基材上に、貴金属担持アルミナ担体粉末からなる酸化触媒層（下層）、並びにゼオライト及び貴金属担持アルミナ担体粉末からなる吸着層（上層）を、この順序で積層して、触媒Ｂ１（参考）を作成した。また、この実施例では、貴金属担持アルミナ担体粉末のみからなる酸化触媒層に対応の代わりに、ゼオライト及び貴金属担持アルミナ担体粉末からなる酸化触媒層を用いたことを除いて触媒Ｂ１（参考）と同様にして、触媒Ｂ２（本発明）を得た。すなわち、触媒Ｂ１（参考）は酸化触媒層にゼオライトを含有していないのに対して、触媒Ｂ２（本発明）は酸化触媒層にゼオライトを含有していた。
【００５８】
得られた触媒Ｂ１（参考）及びＢ２（本発明）について、５００℃で１０分間にわたって、１０ｍｏｌ％の酸素及び残部の窒素を含有する前処理ガスを供給して前処理をし、そしてその後で１００℃で３０分間にわたって、１０００ｐｐｍＣの炭化水素（Ｃ１０Ｈ２２又はＣ３Ｈ６）及び残部の窒素を含有する吸着用ガスを供給して、評価を行った。
【００５９】
炭化水素としてＣ１０Ｈ２２を用いた評価の結果を図５に示す。この図５からは、酸化触媒層にゼオライトを含有していない触媒Ｂ１（参考）に対する炭化水素の積算吸着量と、酸化触媒層にゼオライトを含有している触媒Ｂ２（本発明）に対する炭化水素の積算吸着量との差が比較的小さく、その比（触媒Ｂ２（本発明）に対する炭化水素の積算吸着量／触媒Ｂ１（参考）に対する炭化水素の積算吸着量）は、約１．１５であった。これは、触媒Ｂ２（本発明）の酸化触媒層のゼオライトに吸着する炭化水素の量が比較的少ないこと、すなわち吸着層を通り抜ける炭化水素の量が比較的少ないことを意味する。
【００６０】
また、炭化水素としてＣ３Ｈ６を用いた評価の結果を図６に示す。この図６からは、酸化触媒層にゼオライトを含有していない触媒Ｂ１（参考）に対する炭化水素の積算吸着量と、酸化触媒層にゼオライトを含有している触媒Ｂ２（本発明）に対する炭化水素の積算吸着量の差が比較的大きく、その比（触媒Ｂ２（本発明）に対する炭化水素の積算吸着量／触媒Ｂ１（参考）に対する炭化水素の積算吸着量）は、約１．５３であった。これは、触媒Ｂ２（本発明）の酸化触媒層のゼオライトに吸着する炭化水素の量が比較的多いこと、すなわち吸着層を通り抜ける炭化水素の量が比較的多いことを意味する。
【００６１】
図５と図６との比較からは、炭化水素としてＣ１０Ｈ２２を用いた場合には、吸着層を通り抜ける炭化水素の量が比較的少なく、炭化水素としてＣ３Ｈ６を用いた場合には、吸着層を通り抜ける炭化水素の量が比較的多くなることが理解される。すなわち、図５と図６との比較からは、本発明の排ガス浄化触媒によれば、吸着層によって比較的大きい炭化水素成分を効率的に吸着し、それによって比較的大きい炭化水素成分の貴金属への付着及びそれによる触媒活性の低下を効率的に抑制できることが理解される。
【００６２】
《実施例Ｃ》
実施例Ｃでは、酸化触媒層にゼオライトを含有させることの効果を調べた。
【００６３】
この実施例では、下記の表３に示すようにして、触媒Ｃ１（参考）、触媒Ｃ２及びＣ３（本発明）、並びに触媒ＣＸ（比較）を作成した。
【００６４】
【表３】
0005310767.tif 000004
【００６５】
すなわち、この実施例では、基材として容量１．１リットル（Ｌ）のコージェライト製ハニカム基材を用い、この基材上に、貴金属担持アルミナ担体粉末からなる酸化触媒層、並びにゼオライト及び貴金属担持アルミナ担体粉末からなる吸着層を、この順序で積層して、触媒Ｃ１（参考）を作成した。また、この実施例では、貴金属担持アルミナ担体粉末のみからなる酸化触媒層に対応の代わりに、ゼオライト及び貴金属担持アルミナ担体粉末からなる酸化触媒層を用いたことを除いて触媒Ｃ１（参考）と同様にして、触媒Ｃ２及びＣ３（本発明）を得た。すなわち、触媒Ｃ１（参考）は酸化触媒層にゼオライトを含有していないのに対して、触媒Ｃ２及びＣ３（本発明）は酸化触媒層にゼオライトを含有していた。具体的には、触媒Ｃ１（参考）、並びに触媒Ｃ２及びＣ３（本発明）は下記のようにして得た。
【００６６】
（触媒Ｃ１（参考）の酸化触媒層の形成）
触媒Ｃ１（参考）の酸化触媒層は、下記のようにして得た。すなわち、アルミナ粉末に水を加えてアルミナスラリーとし、アルミナ粉末６０ｇ当たりの白金担持量が１．７３ｇ及びパラジウム担持量が０．８７ｇになるように調整した貴金属溶液を、このアルミナスラリーに加え、２時間にわたって撹拌し、その後、１３０℃で乾燥し、５００℃で１時間乾燥して、貴金属担持アルミナ粉末を得た。
【００６７】
その後、この貴金属担持アルミナ粉末６２．６ｇ当たり、焼成後に２０ｇのアルミナを生成する量の硝酸アルミニウムを含有する硝酸アルミニウム溶液の割合で、これらを混合して、貴金属担持アルミナスラリーを得た。
【００６８】
貴金属担持アルミナスラリーをコージェライト製基材にコートし、乾燥し、５００℃で１時間にわたって焼成して、基材上に酸化触媒層を形成した。ここで、基材に対する酸化触媒層のコート量は、基材１リットル当たり８０ｇになるようにした。
【００６９】
（触媒Ｃ２（本発明）の酸化触媒層の形成）
触媒Ｃ２（本発明）の酸化触媒層は、下記のようにして得た。すなわち、アルミナ粉末に水を加えてアルミナスラリーとし、アルミナ粉末３０ｇ当たりの白金担持量が１．７３ｇ及びパラジウム担持量が０．８７ｇになるように調整した貴金属溶液を、このアルミナスラリーに加え、２時間にわたって撹拌し、その後、１３０℃で乾燥し、５００℃で１時間乾燥して、貴金属担持アルミナ粉末を得た。
【００７０】
その後、この貴金属担持アルミナ粉末３２．６ｇ当たり、β型ゼオライト３０ｇ、及び焼成後に２０ｇのアルミナを生成する量の硝酸アルミニウムを含有する硝酸アルミニウム溶液の割合で、これらを混合して、貴金属担持アルミナスラリーを得た。
【００７１】
貴金属担持アルミナスラリーをコージェライト製基材にコートし、乾燥し、５００℃で１時間にわたって焼成して、基材上に酸化触媒層を形成した。ここで、基材に対する酸化触媒層のコート量は、基材１リットル当たり８０ｇになるようにした。
【００７２】
（触媒Ｃ３（本発明）の酸化触媒層の形成）
触媒Ｃ３（本発明）の酸化触媒層は、触媒Ｃ２（本発明）に酸化触媒層の形成においてβ型ゼオライトを用いたのに代えて、Ｆｅ／ＺＳＭ−５型ゼオライトを用いたことを除いて触媒Ｃ２（本発明）の酸化触媒層と同様にして得た。
【００７３】
（触媒Ｃ１（参考）、並びにＣ２及びＣ３（本発明）の吸着層の形成）
触媒Ｃ１（参考）、並びに触媒Ｃ２及びＣ３（本発明）の吸着層は下記のようにして得た。すなわち、アルミナ粉末に水を加えてアルミナスラリーとし、アルミナ粉末２０ｇ当たりの白金担持量が０．８７ｇ及びパラジウム担持量が０．４３ｇになるように調整した貴金属溶液を、このアルミナスラリーに加え、２時間にわたって撹拌し、その後、１３０℃で乾燥し、５００℃で１時間乾燥して、貴金属担持アルミナ粉末を得た。
【００７４】
その後、この貴金属担持アルミナ粉末２１．３ｇ当たり、β型ゼオライト６０ｇ、及び焼成後に１５ｇのアルミナを生成する量の硝酸アルミニウムを含有する硝酸アルミニウム溶液の割合で、これらを混合して、貴金属担持アルミナスラリーを得た。
【００７５】
貴金属担持アルミナスラリーを、酸化触媒層を有するコージェライト製基材にコートし、乾燥し、５００℃で１時間にわたって焼成して、基材上に吸着層を形成した。ここで、基材に対する吸着層のコート量は、触媒Ｃ１（参考）、並びに触媒Ｃ２及びＣ３（本発明）においていずれも、基材１リットル当たりβ型ゼオライト６０ｇ及びアルミナ３５ｇになるようにした。
【００７６】
（触媒ＣＸ（比較）の形成）
触媒ＣＸ（比較）は下記のようにして得た。すなわち、アルミナ粉末に水を加えてアルミナスラリーとし、アルミナ粉末８０ｇ当たりの白金担持量が２．６ｇ及びパラジウム担持量が１．３ｇになるように調整した貴金属溶液を、このアルミナスラリーに加え、２時間にわたって撹拌し、その後、１３０℃で乾燥し、５００℃で１時間乾燥して、貴金属担持アルミナ粉末を得た。
【００７７】
その後、この貴金属担持アルミナ粉末８３．９ｇ当たり、β型ゼオライト６０ｇ、及び焼成後に２５ｇのアルミナを生成する量の硝酸アルミニウムを含有する硝酸アルミニウム溶液の割合で、これらを混合して、貴金属担持アルミナスラリーを得た。
【００７８】
貴金属担持アルミナスラリーを、コージェライト製基材にコートし、乾燥し、５００℃で１時間にわたって焼成して、基材上に吸着層を形成した。ここで、基材に対する層のコートの総量は、触媒ＣＸ（比較）において、基材１リットル当たり１６５ｇになるようにした。
【００７９】
（耐久）
得られた触媒Ｃ１（参考）、触媒Ｃ２及びＣ３（本発明）、並びにＣＸ（比較）について、電気炉を用いて、空気中において、６５０℃で５０時間にわたって加熱し、そしてその後で６６０℃で１０時間にわたって加熱することによって、簡易耐久を行った。また、評価のための前処理として、パティキュレート・マター（ＰＭ）の燃焼による再生を模擬した制御を行うことによって、触媒床温を６００℃にした。
【００８０】
（評価）
耐久を行った触媒Ｃ１（参考）、触媒Ｃ２及びＣ３（本発明）、並びにＣＸ（比較）について、２．２リットルのディーゼルエンジンからの排ガスを用いて、排ガス浄化性能を評価した。ここでは、このディーゼルエンジンを用いて、ＮＥＤＣ（Ｎｅｗ  Ｅｕｒｏｐｅａｎ  Ｄｒｉｖｉｎｇ  Ｃｙｃｌｅ）モード（図３参照）を再現した。なお、このディーゼルエンジンでの二酸化炭素（ＣＯ２）排出量は、９０ｇ／ｋｍ相当であった。
【００８１】
触媒Ｃ１（参考）、触媒Ｃ２及びＣ３（本発明）、並びにＣＸ（比較）についての評価結果を図７に示す。
【００８２】
この図７からは、単一の層にβ型ゼオライト及び貴金属担持アルミナの両方を含有している触媒ＣＸ（比較）と比較して、酸化触媒層及び吸着層を有する触媒Ｃ１（参考）、並びに触媒Ｃ２及びＣ３（本発明）では、一酸化炭素浄化率が改良されていることが理解される。
【００８３】
また、この図７からは、酸化触媒層にゼオライトを含有していない触媒Ｃ１（参考）と比較して、酸化触媒層にゼオライトを含有している触媒Ｃ２及びＣ３（本発明）では、一酸化炭素浄化率が改良されていることが理解される。すなわち、図７からは、酸化触媒層にゼオライトを含有している触媒Ｃ２及びＣ３（本発明）では、吸着層を通り抜けた炭化水素成分を酸化触媒層のゼオライトで吸着することによって、酸化触媒層の触媒活性の低下を更に抑制できることが理解される。
【００８４】
更にこの図７からは、ゼオライトとしてβ型ゼオライトを用いた触媒Ｃ２（本発明）と比較して、ゼオライトとしてＦｅ／ＺＳＭ−５型ゼオライトを用いた触媒Ｃ３（本発明）では一酸化炭素浄化率が更に改良されていることが理解される。
【符号の説明】
【００８５】
１０    基材
２０    酸化触媒層
３０    吸着層
【図１】
0005310767.tif 000005
【図２】
0005310767.tif 000006
【図３】
0005310767.tif 000007
【図４】
0005310767.tif 000008
【図５】
0005310767.tif 000009
【図６】
0005310767.tif 000010
【図７】
0005310767.tif 000011